МОДИФИЦИРОВАННЫЙ ПРИРОДНЫЙ ГИПС КАК НАПОЛНИТЕЛЬ ДЛЯ СТЕНОВОЙ ПЛИТЫ

1. Гипсовая суспензия, включающая:
полугидрат сульфата кальция;
воду и
дигидрат сульфата кальция с гидрофильным дисперсным покрытием, где указанное покрытие менее растворимо, чем полугидрат сульфата кальция.
2. Суспензия по п.1, в которой температура указанной воды превышает 100°F (38°C).
3. Суспензия по п.1, в которой указанное покрытие представляет собой по меньшей мере одно покрытие из группы, состоящей из фосфатного, фосфонатного, гидроксидного и карбонатного покрытия.
4. Суспензия по п.1, в которой указанный дигидрат сульфата кальция обработан по меньшей мере одним веществом из группы, состоящей из кальцинированной соды и гашеной извести.
5. Суспензия по п.1, в которой указанное покрытие нанесено в количестве до 0,2% в расчете на общую сухую массу сульфата кальция.
6. Суспензия по п.1, в которой указанный дигидрат сульфата кальция с покрытием присутствует в количестве приблизительно до 10% в расчете на суммарную массу указанного полугидрата сульфата кальция и указанного дигидрата сульфата кальция.
7. Суспензия по п.1, дополнительно включающая поликарбоксилатную диспергирующую добавку.
8. Суспензия по п.7, в которой указанное покрытие включает модификатор, который повышает эффективность диспергирующей добавки.
9. Суспензия по п.7, в которой указанный модификатор включает по меньшей мере одно вещество из группы, состоящей из кальцинированной соды, фосфата натрия, извести, карбоната кальция и пирофосфата натрия.
10. Способ изготовления гипсовой суспензии, включающий:
выбор гидрофильного дисперсного покрытия, которое менее растворимо, чем дигидрат сульфата кальция;
нанесение указанного покрытия на дигидрат сульфата кальция;
объединение дигидрата сульфата кальция с нанесенным покрытием, полугидрата сульфата кальция и воды для образования суспензии.
11. Способ по п.10, в котором указанная стадия объединения включает перемешивание.
12. Способ по п.10, в котором указанная стадия нанесения покрытия включает осаждение, напыление или погружение.
13. Способ по п.10, дополнительно включающий добавление в суспензию поликарбоксилатной диспергирующей добавки.
14. Способ по п.13, в котором указанное покрытие включает модификатор для повышения эффективности указанной диспергирующей добавки.
15. Способ изготовления стеновой плиты, включающий:
выбор материала гидрофильного дисперсного покрытия, который менее растворим, чем дигидрат сульфата кальция, и повышает эффективность поликарбоксилатной диспергирующей добавки;
нанесение указанного материала в качестве покрытия на дигидрат сульфата кальция;
объединение дигидрата сульфата кальция с нанесенным покрытием, полугидрата сульфата кальция, поликарбоксилатной диспергирующей добавки и воды для образования суспензии;
нанесение суспензии на облицовочный материал;
формование панели и
самопроизвольное затвердевание суспензии.
16. Способ изготовления стеновой плиты по п.15, где указанный материал покрытия включает по меньшей мере одно вещество, выбранное из группы, состоящей из карбонатов, гидроксидов, фосфатов и фосфонатов.
17. Способ изготовления стеновой плиты по п.15, где указанный материал покрытия нанесен в количестве до 0,2% в расчете на суммарную сухую массу полугидрата сульфата кальция и дигидрата сульфата кальция.
18. Способ изготовления стеновой плиты по п.15, где содержание дигидрата сульфата кальция составляет приблизительно от 3% до 10% в расчете на суммарную массу дигидрата сульфата кальция и полугидрата сульфата кальция.